(57)【要約】【課題】金属及びＣａＨｂを含有する膜を結晶化した結晶化膜における結晶化状態の面内均一性を向上させる。【解決手段】金属及びＣａＨｂを含有する膜を加圧酸素雰囲気で熱処理することにより、前記膜を酸化して結晶化する結晶化方法において、前記熱処理する際に、前記膜上に加圧した酸素ガスまたは酸素ガスと不活性ガスの混合ガスを導入し、前記膜上の雰囲気が第１の圧力に到達した時に前記膜上の雰囲気を減圧してＨ２Ｏ５３またはＣＯ２５２を前記膜上から除去し、前記膜上の雰囲気が第２の圧力に到達した時に前記膜上の雰囲気を加圧する結晶化方法である。但し、ａ，ｂは自然数である。【選択図】図２
2015026692.tif 000002
【特許請求の範囲】
【請求項１】
金属及びＣａＨｂを含有する膜を加圧酸素雰囲気で熱処理することにより、前記膜を酸化して結晶化する結晶化方法において、
前記熱処理する際に、前記膜上に加圧した酸素ガスまたは酸素ガスと不活性ガスの混合ガスを導入し、前記膜上の雰囲気が第１の圧力に到達した時に前記膜上の雰囲気を減圧してＨ２ＯまたはＣＯ２を前記膜上から除去し、前記膜上の雰囲気が第２の圧力に到達した時に前記膜上の雰囲気を加圧することを特徴とする結晶化方法。
但し、ａ，ｂは自然数である。
【請求項２】
請求項１において、
前記第１の圧力は１気圧以上であり、
前記第２の圧力は前記第１の圧力の９５％以下の圧力であることを特徴とする結晶化方法。
【請求項３】
請求項１において、
前記膜上の雰囲気を減圧する際に前記酸素ガスまたは前記混合ガスの導入を停止し、前記膜上の雰囲気を加圧する際に前記酸素ガスまたは前記混合ガスの導入を開始することを特徴とする結晶化方法。
【請求項４】
金属及びＣａＨｂを含有する膜を加圧酸素雰囲気で熱処理することにより、前記膜を酸化して結晶化する結晶化方法において、
前記熱処理する際に、前記膜上に加圧した酸素ガスまたは酸素ガスと不活性ガスの混合ガスを流しながらＨ２ＯまたはＣＯ２を前記膜上から除去することを特徴とする結晶化方法。
但し、ａ，ｂは自然数である。
【請求項５】
請求項４において、
前記酸素ガスまたは前記混合ガスを流す量は、５リットル／ｍｉｎ以上であることを特徴とする結晶化方法。
【請求項６】
請求項４または５において、
前記膜上の雰囲気が第１の圧力に到達した時に前記膜上の雰囲気を減圧してＨ２ＯまたはＣＯ２を前記膜上から除去し、前記膜上の雰囲気が第２の圧力に到達した時に前記膜上の雰囲気を加圧することを特徴とする結晶化方法。
【請求項７】
請求項６において、
前記第１の圧力は１気圧以上であり、
前記第２の圧力は前記第１の圧力の９５％以下の圧力であることを特徴とする結晶化方法。
【請求項８】
請求項１、３乃至７のいずれか一項において、
前記熱処理する際の前記膜の温度は１００℃以上であることを特徴とする結晶化方法。
【請求項９】
請求項４乃至７のいずれか一項において、
前記膜上に流れる前記酸素ガスまたは前記混合ガスは、乱流またはカルマン渦を有することを特徴とする結晶化方法。
【請求項１０】
請求項１、３乃至９のいずれか一項において、
前記熱処理は、前記膜を移動させながら行うことを特徴とする結晶化方法。
【請求項１１】
請求項１０において、
前記移動は、上下移動または回転運動または上下移動と回転運動の組み合せであることを特徴とする結晶化方法。
【請求項１２】
金属及びＣａＨｂを含有する膜を加圧酸素雰囲気で熱処理することにより、前記膜を酸化して結晶化する結晶化方法において、
前記熱処理する際に、前記膜を移動させながらＨ２ＯまたはＣＯ２を前記膜上から除去することを特徴とする結晶化方法。
但し、ａ，ｂは自然数である。
【請求項１３】
請求項１２において、
前記移動は、上下移動または回転運動または上下移動と回転運動の組み合せであることを特徴とする結晶化方法。
【請求項１４】
請求項１、３乃至１３のいずれか一項において、
前記膜は基板上に形成されていることを特徴とする結晶化方法。
【請求項１５】
請求項１、３乃至１４のいずれか一項において、
前記膜を酸化して結晶化した結晶化膜は、一般式ＡＢＯ３で表され、Ａは、Ａｌ、Ｙ、Ｎａ、Ｋ、Ｒｂ、Ｃｓ、Ｌａ、Ｓｒ、Ｃｒ、Ａｇ、Ｃａ、Ｐｒ、Ｎｄ、Ｂｉおよび周期表のランタン系列の元素からなる群から選択される少なくとも一つの元素を含んでなり、Ｂは、Ａｌ、Ｇａ、Ｉｎ、Ｎｂ、Ｓｎ、Ｔｉ、Ｒｕ、Ｒｈ、Ｐｄ、Ｒｅ、ＯＳｉｒＰｔ、Ｕ、ＣＯ、Ｆｅ、Ｎｉ、Ｍｎ、Ｃｒ、Ｃｕ、Ｍｇ、Ｖ、Ｎｂ、Ｔａ、ＭＯおよびＷからなる群から選択される少なくとも一つの元素を含んでなるペロブスカイト物質を含む膜、または、酸化ビスマス層と、ペロブスカイト型構造ブロックとが交互に積層された構造を有するビスマス層状構造強誘電体結晶を含む膜であり、前記ペロブスカイト型構造ブロックは、Ｌｉ、Ｎａ、Ｋ、Ｃａ、Ｓｒ、Ｂａ、Ｙ、Ｂｉ、Ｐｂおよび希土類元素から選ばれる少なくとも１つの元素Ｌと、Ｔｉ、Ｚｒ、Ｈｆ、Ｖ、Ｎｂ、Ｔａ、Ｗ、ＭＯ、Ｍｎ、Ｆｅ、ＳｉおよびＧｅから選ばれる少なくとも１つの元素Ｒと、酸素とによって構成されることを特徴とする結晶化方法。
【請求項１６】
処理室と、
前記処理室内に配置され、基板を保持する保持部と、
前記処理室内に加圧した酸素ガスまたは酸素ガスと不活性ガスの混合ガスを導入するガス導入機構と、
前記処理室内を排気するガス排気機構と、
前記保持部に保持された基板を加熱する加熱機構と、
前記ガス導入機構及び前記ガス排気機構を制御する制御部と、
を具備し、
前記制御部は、前記処理室内に加圧した酸素ガスまたは酸素ガスと不活性ガスの混合ガスを導入し、前記処理室内が第１の圧力に到達した時に前記処理室内を減圧し、前記処理室内が第２の圧力に到達した時に前記処理室内を加圧するような加圧酸素雰囲気で前記基板を熱処理するように制御することを特徴とする加圧式ランプアニール装置。
【請求項１７】
請求項１６において、
前記第１の圧力は１気圧以上であり、
前記第２の圧力は前記第１の圧力の９５％以下の圧力であることを特徴とする結晶化方法。
【請求項１８】
請求項１６または１７において、
前記制御部は、前記処理室内を減圧する際に前記酸素ガスまたは前記混合ガスの前記処理室内への導入を停止し、前記処理室内を加圧する際に前記酸素ガスまたは前記混合ガスの前記処理室内への導入を開始するように、前記ガス導入機構を制御することを特徴とする加圧式ランプアニール装置。
【請求項１９】
処理室と、
前記処理室内に配置され、基板を保持する保持部と、
前記処理室内に加圧した酸素ガスまたは酸素ガスと不活性ガスの混合ガスを導入するガス導入機構と、
前記処理室内を排気するガス排気機構と、
前記保持部に保持された基板を加熱する加熱機構と、
前記ガス導入機構及び前記ガス排気機構を制御する制御部と、
を具備し、
前記制御部は、前記基板上に加圧した酸素ガスまたは酸素ガスと不活性ガスの混合ガスを流しながら前記基板を加圧酸素雰囲気で熱処理するように制御することを特徴とする加圧式ランプアニール装置。
【請求項２０】
請求項１９において、
前記酸素ガスまたは前記混合ガスを流す量は、５リットル／ｍｉｎ以上であることを特徴とする加圧式ランプアニール装置。
【請求項２１】
請求項１９または２０において、
前記制御部は、前記処理室内が第１の圧力に到達した時に前記処理室内を減圧し、前記処理室内が第２の圧力に到達した時に前記処理室内を加圧するように制御することを特徴とする加圧式ランプアニール装置。
【請求項２２】
請求項１９乃至２１のいずれか一項において、
前記ガス導入機構は障害物を有し、
前記基板上に流れる前記酸素ガスまたは前記混合ガスに前記障害物によって乱流またはカルマン渦を形成することを特徴とする加圧式ランプアニール装置。
【請求項２３】
請求項１６乃至２２のいずれか一項において、
前記保持部を移動させる駆動機構を有し、
前記熱処理は、前記駆動機構によって前記保持部とともに前記基板を移動させながら行うことを特徴とする加圧式ランプアニール装置。
【請求項２４】
請求項２３において、
前記移動は、上下移動または回転運動または上下移動と回転運動の組み合せであることを特徴とする加圧式ランプアニール装置。
【請求項２５】
処理室と、
前記処理室内に配置され、基板を保持する保持部と、
前記保持部を移動させる駆動機構と、
前記処理室内に加圧した酸素ガスまたは酸素ガスと不活性ガスの混合ガスを導入するガス導入機構と、
前記処理室内を排気するガス排気機構と、
前記保持部に保持された基板を加熱する加熱機構と、
前記駆動機構、前記ガス導入機構及び前記ガス排気機構を制御する制御部と、
を具備し、
前記制御部は、前記保持部とともに前記基板を移動させながら前記基板を加圧酸素雰囲気で熱処理するように制御することを特徴とする加圧式ランプアニール装置。
【請求項２６】
請求項２５において、
前記移動は、上下移動または回転運動または上下移動と回転運動の組み合せであることを特徴とする加圧式ランプアニール装置。
【請求項２７】
請求項１６乃至２６のいずれか一項において、
前記基板上には金属及びＣａＨｂを含有する膜が形成されており、
前記基板を加圧酸素雰囲気で熱処理することにより前記膜を酸化して結晶化することを特徴とする加圧式ランプアニール装置。
但し、ａ，ｂは自然数である。
【発明の詳細な説明】
【技術分野】
【０００１】
本発明は、膜の結晶化方法及び膜を結晶化する加圧式ランプアニール装置に関する。
【背景技術】
【０００２】
従来の加圧式ランプアニール装置を用いて有機金属材料の一例であるＰＺＴ（チタン酸ジルコン酸鉛）強誘電体キャパシタを作製する方法について説明する。
まず、６インチのシリコンウエハ上に熱酸化法によりＳｉＯ２膜を形成し、このＳｉＯ２膜上に下部電極を形成する。次いで、この下部電極上にゾルゲル法によりＰＺＴ膜を塗布し、このＰＺＴ膜上に上部電極を形成する。
【０００３】
この後、加圧式ランプアニール装置を用いて加圧酸素雰囲気中で６００℃、１分間のＲＴＡ処理を行う。以下、詳細に説明する。
【０００４】
シリコンウエハを処理室内に導入し、その処理室内に酸素ガスを導入して酸素雰囲気としながら徐々に加圧する。そして、処理室内は１ＭＰａ未満の所定の圧力まで加圧され、その圧力に到達した時に処理室内への酸素ガスの導入を停止し、その圧力で処理室内が維持される。
【０００５】
次に、ランプ光をシリコンウエハに照射する。これにより、ＰＺＴ膜が６００℃まで急速に加熱され、６００℃の温度で１分間保持される。その結果、ＰＺＴと酸素が素早く反応され、ＰＺＴ膜が結晶化される（例えば特許文献１参照）。
【０００６】
上記従来の加圧式ランプアニール装置では、ＰＺＴ膜を急速に加熱して結晶化するときに処理室内への酸素ガスの導入を停止しているため、ＰＺＴと酸素が反応した時に発生するＣＯ２やＨ２ＯがＰＺＴ膜の表面付近に残存して漂う。その表面付近のＣＯ２やＨ２ＯがＰＺＴの酸化を妨げるので、ＰＺＴ膜の結晶化状態の面内均一性が悪くなり、結晶化が十分な領域と不十分な領域が面内で混在することになる。
【先行技術文献】
【特許文献】
【０００７】
【特許文献１】特許第４７２９０３５号公報
【発明の概要】
【発明が解決しようとする課題】
【０００８】
金属及びＣａＨｂ（ａ，ｂ：自然数）を含有する膜を酸化する時に発生するＣＯ２やＨ２Ｏが酸化の促進の妨げとなるため、当該膜の結晶化状態の面内均一性が悪くなるという課題がある。
【０００９】
本発明の一態様は、金属及びＣａＨｂを含有する膜を結晶化した結晶化膜における結晶化状態の面内均一性を向上させることを課題とする。
【課題を解決するための手段】
【００１０】
以下に、本発明の種々の態様について説明する。
［１］金属及びＣａＨｂを含有する膜を加圧酸素雰囲気で熱処理することにより、前記膜を酸化して結晶化する結晶化方法において、
前記熱処理する際に、前記膜上に加圧した酸素ガスまたは酸素ガスと不活性ガスの混合ガスを導入し、前記膜上の雰囲気が第１の圧力に到達した時に前記膜上の雰囲気を減圧してＨ２ＯまたはＣＯ２を前記膜上から除去し、前記膜上の雰囲気が第２の圧力に到達した時に前記膜上の雰囲気を加圧することを特徴とする結晶化方法。
但し、ａ，ｂは自然数である。
【００１１】
［２］上記［１］において、
前記第１の圧力は１気圧以上（好ましくは５気圧以上、より好ましくは９気圧以上）であり、
前記第２の圧力は前記第１の圧力の９５％以下の圧力（好ましくは８５％以下の圧力）であることを特徴とする結晶化方法。
【００１２】
［３］上記［１］または［２］において、
前記膜上の雰囲気を減圧する際に前記酸素ガスまたは前記混合ガスの導入を停止し、前記膜上の雰囲気を加圧する際に前記酸素ガスまたは前記混合ガスの導入を開始することを特徴とする結晶化方法。
【００１３】
［４］金属及びＣａＨｂを含有する膜を加圧酸素雰囲気で熱処理することにより、前記膜を酸化して結晶化する結晶化方法において、
前記熱処理する際に、前記膜上に加圧した酸素ガスまたは酸素ガスと不活性ガスの混合ガスを流しながらＨ２ＯまたはＣＯ２を前記膜上から除去することを特徴とする結晶化方法。
但し、ａ，ｂは自然数である。
【００１４】
［５］上記［４］において、
前記酸素ガスまたは前記混合ガスを流す量は、５リットル／ｍｉｎ以上であることを特徴とする結晶化方法。
【００１５】
［６］上記［４］または［５］において、
前記膜上の雰囲気が第１の圧力に到達した時に前記膜上の雰囲気を減圧してＨ２ＯまたはＣＯ２を前記膜上から除去し、前記膜上の雰囲気が第２の圧力に到達した時に前記膜上の雰囲気を加圧することを特徴とする結晶化方法。
【００１６】
［７］上記［６］において、
前記第１の圧力は１気圧以上（好ましくは５気圧以上、より好ましくは９気圧以上）であり、
前記第２の圧力は前記第１の圧力の９５％以下の圧力（好ましくは８５％以下の圧力）であることを特徴とする結晶化方法。
【００１７】
［８］上記［１］乃至［７］のいずれか一項において、
前記熱処理する際の前記膜の温度は１００℃以上であることを特徴とする結晶化方法。
［８'］上記［４］乃至［７］のいずれか一項において、
前記熱処理する際の前記膜の温度は１００℃以上であることを特徴とする結晶化方法。
【００１８】
［９］上記［４］乃至［７］、［８'］のいずれか一項において、
前記膜上に流れる前記酸素ガスまたは前記混合ガスは、乱流またはカルマン渦を有することを特徴とする結晶化方法。
【００１９】
［１０］上記［１］乃至［９］のいずれか一項において、
前記熱処理は、前記膜を移動させながら行うことを特徴とする結晶化方法。
【００２０】
［１１］上記［１０］において、
前記移動は、上下移動または回転運動または上下移動と回転運動の組み合せであることを特徴とする結晶化方法。
【００２１】
［１２］金属及びＣａＨｂを含有する膜を加圧酸素雰囲気で熱処理することにより、前記膜を酸化して結晶化する結晶化方法において、
前記熱処理する際に、前記膜を移動させながらＨ２ＯまたはＣＯ２を前記膜上から除去することを特徴とする結晶化方法。
但し、ａ，ｂは自然数である。
【００２２】
［１３］上記［１２］において、
前記移動は、上下移動または回転運動または上下移動と回転運動の組み合せであることを特徴とする結晶化方法。
【００２３】
［１４］上記［１］乃至［１３］のいずれか一項において、
前記膜は基板上に形成されていることを特徴とする結晶化方法。
【００２４】
［１５］上記［１］乃至［１４］のいずれか一項において、
前記膜を酸化して結晶化した結晶化膜は、一般式ＡＢＯ３で表され、Ａは、Ａｌ、Ｙ、Ｎａ、Ｋ、Ｒｂ、Ｃｓ、Ｌａ、Ｓｒ、Ｃｒ、Ａｇ、Ｃａ、Ｐｒ、Ｎｄ、Ｂｉおよび周期表のランタン系列の元素からなる群から選択される少なくとも一つの元素を含んでなり、Ｂは、Ａｌ、Ｇａ、Ｉｎ、Ｎｂ、Ｓｎ、Ｔｉ、Ｒｕ、Ｒｈ、Ｐｄ、Ｒｅ、ＯＳｉｒＰｔ、Ｕ、ＣＯ、Ｆｅ、Ｎｉ、Ｍｎ、Ｃｒ、Ｃｕ、Ｍｇ、Ｖ、Ｎｂ、Ｔａ、ＭＯおよびＷからなる群から選択される少なくとも一つの元素を含んでなるペロブスカイト物質を含む膜、または、酸化ビスマス層と、ペロブスカイト型構造ブロックとが交互に積層された構造を有するビスマス層状構造強誘電体結晶を含む膜であり、前記ペロブスカイト型構造ブロックは、Ｌｉ、Ｎａ、Ｋ、Ｃａ、Ｓｒ、Ｂａ、Ｙ、Ｂｉ、Ｐｂおよび希土類元素から選ばれる少なくとも１つの元素Ｌと、Ｔｉ、Ｚｒ、Ｈｆ、Ｖ、Ｎｂ、Ｔａ、Ｗ、ＭＯ、Ｍｎ、Ｆｅ、ＳｉおよびＧｅから選ばれる少なくとも１つの元素Ｒと、酸素とによって構成されることを特徴とする結晶化方法。
【００２５】
［１６］処理室と、
前記処理室内に配置され、基板を保持する保持部と、
前記処理室内に加圧した酸素ガスまたは酸素ガスと不活性ガスの混合ガスを導入するガス導入機構と、
前記処理室内を排気するガス排気機構と、
前記保持部に保持された基板を加熱する加熱機構と、
前記ガス導入機構及び前記ガス排気機構を制御する制御部と、
を具備し、
前記制御部は、前記処理室内に加圧した酸素ガスまたは酸素ガスと不活性ガスの混合ガスを導入し、前記処理室内が第１の圧力に到達した時に前記処理室内を減圧し、前記処理室内が第２の圧力に到達した時に前記処理室内を加圧するような加圧酸素雰囲気で前記基板を熱処理するように制御することを特徴とする加圧式ランプアニール装置。
【００２６】
［１７］上記［１６］において、
前記第１の圧力は１気圧以上（好ましくは５気圧以上、より好ましくは９気圧以上）であり、
前記第２の圧力は前記第１の圧力の９５％以下の圧力（好ましくは８５％以下の圧力）であることを特徴とする結晶化方法。
【００２７】
［１８］上記［１６］または［１７］において、
前記制御部は、前記処理室内を減圧する際に前記酸素ガスまたは前記混合ガスの前記処理室内への導入を停止し、前記処理室内を加圧する際に前記酸素ガスまたは前記混合ガスの前記処理室内への導入を開始するように、前記ガス導入機構を制御することを特徴とする加圧式ランプアニール装置。
【００２８】
［１９］処理室と、
前記処理室内に配置され、基板を保持する保持部と、
前記処理室内に加圧した酸素ガスまたは酸素ガスと不活性ガスの混合ガスを導入するガス導入機構と、
前記処理室内を排気するガス排気機構と、
前記保持部に保持された基板を加熱する加熱機構と、
前記ガス導入機構及び前記ガス排気機構を制御する制御部と、
を具備し、
前記制御部は、前記基板上に加圧した酸素ガスまたは酸素ガスと不活性ガスの混合ガスを流しながら前記基板を加圧酸素雰囲気で熱処理するように制御することを特徴とする加圧式ランプアニール装置。
【００２９】
［２０］上記［１９］において、
前記酸素ガスまたは前記混合ガスを流す量は、５リットル／ｍｉｎ以上であることを特徴とする加圧式ランプアニール装置。
【００３０】
［２１］上記［１９］または［２０］において、
前記制御部は、前記処理室内が第１の圧力に到達した時に前記処理室内を減圧し、前記処理室内が第２の圧力に到達した時に前記処理室内を加圧するように制御することを特徴とする加圧式ランプアニール装置。
【００３１】
［２２］上記［１９］乃至［２１］のいずれか一項において、
前記ガス導入機構は障害物を有し、
前記基板上に流れる前記酸素ガスまたは前記混合ガスに前記障害物によって乱流またはカルマン渦を形成することを特徴とする加圧式ランプアニール装置。
【００３２】
［２３］上記［１６］乃至［２２］のいずれか一項において、
前記保持部を移動させる駆動機構を有し、
前記熱処理は、前記駆動機構によって前記保持部とともに前記基板を移動させながら行うことを特徴とする加圧式ランプアニール装置。
【００３３】
［２４］上記［２３］において、
前記移動は、上下移動または回転運動または上下移動と回転運動の組み合せであることを特徴とする加圧式ランプアニール装置。
【００３４】
［２５］処理室と、
前記処理室内に配置され、基板を保持する保持部と、
前記保持部を移動させる駆動機構と、
前記処理室内に加圧した酸素ガスまたは酸素ガスと不活性ガスの混合ガスを導入するガス導入機構と、
前記処理室内を排気するガス排気機構と、
前記保持部に保持された基板を加熱する加熱機構と、
前記駆動機構、前記ガス導入機構及び前記ガス排気機構を制御する制御部と、
を具備し、
前記制御部は、前記保持部とともに前記基板を移動させながら前記基板を加圧酸素雰囲気で熱処理するように制御することを特徴とする加圧式ランプアニール装置。
【００３５】
［２６］上記［２５］において、
前記移動は、上下移動または回転運動または上下移動と回転運動の組み合せであることを特徴とする加圧式ランプアニール装置。
【００３６】
［２７］上記［１６］乃至［２６］のいずれか一項において、
前記基板上には金属及びＣａＨｂを含有する膜が形成されており、
前記基板を加圧酸素雰囲気で熱処理することにより前記膜を酸化して結晶化することを特徴とする加圧式ランプアニール装置。
但し、ａ，ｂは自然数である。
【発明の効果】
【００３７】
本発明の一態様を適用することで、金属及びＣａＨｂを含有する膜を結晶化した結晶化膜における結晶化状態の面内均一性を向上させることができる。
【図面の簡単な説明】
【００３８】
【図１】本発明の一態様に係る加圧式ランプアニール装置を模式的に示す断面図である。
【図２】（Ａ）〜（Ｃ）は図１に示す加圧式ランプアニール装置を用いて金属及びＣａＨｂを含有する膜を酸化して結晶化する結晶化方法を説明する断面図である。
【図３】（Ａ）は本発明の一態様に係る加圧式ランプアニール装置を模式的に示す断面図、（Ｂ）は（Ａ）に示す処理室内のガスの流れを示す平面図、（Ｃ）は（Ｂ）に示すガスの流れを模式的に示す図である。
【図４】加圧式ランプアニール装置の制御を示す図である。
【図５】（Ａ）は比較例のＰＺＴ膜の表面を撮影した写真であり、（Ｂ）は実施例のＰＺＴ膜の表面を撮影した写真である。
【発明を実施するための形態】
【００３９】
以下では、本発明の実施形態及び実施例について図面を用いて詳細に説明する。ただし、本発明は以下の説明に限定されず、本発明の趣旨及びその範囲から逸脱することなくその形態及び詳細を様々に変更し得ることは、当業者であれば容易に理解される。従って、本発明は以下に示す実施形態の記載内容及び実施例に限定して解釈されるものではない。
【００４０】
（第１の実施形態）
≪加圧式ランプアニール装置≫
図１は、本発明の一態様に係る加圧式ランプアニール装置を模式的に示す断面図である。この加圧式ランプアニール装置は、加圧した状態でランプアニール処理（ＲＴＡ；rapid thermal anneal）を行うものである。
【００４１】
加圧式ランプアニール装置はＡｌ製のチャンバー１を有している。チャンバー１は冷却機構７によって水冷されるように構成されている。チャンバー１内には基板としてのウエハ２を保持する保持部３が設けられている。保持部３の上方には石英ガラス４ａ，４ｂが配置されている。石英ガラス４ａ，４ｂは、チャンバー内を加圧する際の圧力に耐えられるように形成されている。
【００４２】
石英ガラス４ａ，４ｂの上にはランプヒータ５が配置されており、このランプヒータ５は金属製の筐体６の内部に配置されている。筐体６の上部には排気ダクト（図示せず）が接続されており、この排気ダクトは筐体６内の熱を排気するものである。
【００４３】
保持部３の下方に位置するチャンバー１の下方には放射温度計９が配置されている。チャンバー１内に形成される処理室５５は狭い方が好ましい。その理由は、所定の圧力まで加圧するのに必要な時間を短くすることができるからである。
【００４４】
チャンバー１内の処理室５５は加圧バルブを有する加圧ライン（加圧機構）に接続されており、この加圧ラインは、不活性ガス供給源（例えばアルゴンガス供給源）を備えた加圧ライン、酸素ガス供給源を備えた加圧ライン及び窒素ガス供給源を備えた加圧ラインを有している。
【００４５】
また、チャンバー１内の処理室５５はバルブ３９を備えた圧力調整ラインに接続されており、圧力調整ラインは排気機構を有している。この圧力調整ライン及び上記の加圧ラインによってチャンバー１内の処理室５５を所定の圧力（例えば１ＭＰａ未満）に加圧できるようになっている。
【００４６】
また、加圧式ランプアニール装置は、上記の加圧ライン及び圧力調整ラインを制御する制御部を有している。
この制御部は、処理室５５内に加圧した酸素ガスまたは酸素ガスと不活性ガスの混合ガスを導入し、処理室５５内が１気圧以上（好ましくは５気圧以上、より好ましくは９気圧以上）の第１の圧力に到達した時に処理室５５内を減圧し、処理室５５内が第１の圧力の９５％以下の圧力（好ましくは９０％以下の圧力、より好ましくは８５％以下の圧力、さらに好ましくは８０％以下の圧力）の第２の圧力に到達した時に処理室５５内を加圧するような加圧酸素雰囲気でウエハ２を熱処理するように制御してもよい（第１の制御方法）。例えば、第１の圧力が１気圧以上の場合は第２の圧力が０．９気圧以下であってもよいし、第１の圧力が５気圧以上の場合は第２の圧力が４気圧以下であってもよいし、第１の圧力が１０気圧以上の場合は第２の圧力が９気圧以下であってもよい。
【００４７】
また、制御部は、処理室５５内を減圧する際に前記酸素ガスまたは前記混合ガスの処理室５５内への導入を停止し、処理室５５内を加圧する際に前記酸素ガスまたは前記混合ガスの処理室５５内への導入を開始するように、上記の加圧ライン及び圧力調整ラインを制御してもよい。
【００４８】
また、制御部は、ウエハ２上に加圧した酸素ガスまたは酸素ガスと不活性ガスの混合ガスを流しながらウエハ２を加圧酸素雰囲気で熱処理するように制御してもよい（第２の制御方法）。その場合、前記酸素ガスまたは前記混合ガスを流す量は、５リットル／ｍｉｎ以上（望ましくは１０リットル／ｍｉｎ以上）であるとよい。
また、上記の第１の制御方法と第２の制御方法を組合せてもよい。
【００４９】
筐体６及びランプヒータ５それぞれは配管を介してドライエアー供給源（図示せず）に接続されている。ドライエアー供給源からドライエアーを筐体内及びランプヒータ内に導入することにより、筐体内及びランプヒータ内に溜まる熱を排気ダクトから排気することができる。
【００５０】
なお、本実施形態では、ランプヒータ５をウエハ２の上方に配置し、ランプ光をウエハ２の上面に照射して上面からウエハ２を加熱しているが、これに限定されるものではなく、ランプヒータ５をウエハ２の下方に配置し、ランプ光をウエハ２の下面に照射して下面からウエハ２を加熱してもよいし、ランプヒータ５をウエハ２の上方及び下方の両方に配置し、ランプ光をウエハ２の上面及び下面に照射して両面からウエハ２を加熱してもよい。
【００５１】
チャンバー１内の処理室５５の平面形状は略円形である。加圧ラインから導入されるガスは、ウエハ２の表面と略平行方向にシャワー状に分散させながらウエハ２上に供給されるようになっている。このウエハ２上に供給されたガスは、ウエハ２の表面と略平行方向に並べられた複数のシャワー状ガス通路から排気されるようになっている。シャワー状ガス通路はチャンバー１に形成されている。このようにガスをシャワー状に分散させながら流し、且つシャワー状ガス通路を通して排気することにより、ウエハ２上に均一性よくガスを供給することが可能となる。
【００５２】
チャンバー１の一方側にはゲートバルブ４９が配置されており、このゲートバルブ４９の近傍にはウエハ２を搬送する搬送ロボット（図示せず）が配置されている。ゲートバルブ４９を開いた状態で、チャンバー内の処理室５５にウエハ２を搬送ロボットにより搬入、搬出するようになっている。
【００５３】
ゲートバルブ４９は、ウエハ２を処理室５５内に導入するための開口部と、弁体４９ｃを有している。この弁体４９ｃを上下移動させることで開口部の開閉を行うことができるようになっている。
【００５４】
≪第１の結晶化方法≫
本発明の一態様に係る結晶化方法について図２（Ａ）〜（Ｃ）を参照しつつ説明する。図２（Ａ）〜（Ｃ）は、図１に示す加圧式ランプアニール装置を用いて金属及びＣａＨｂを含有する膜を酸化して結晶化する結晶化方法を説明する断面図である。
【００５５】
まず、６インチのシリコンウエハ上に熱酸化法によりＳｉＯ２膜を形成し、このＳｉＯ２膜上に導電膜（電極）を形成する。次いで、この導電膜上にゾルゲル法により金属及びＣａＨｂ（ａ，ｂ：自然数）を含有する膜（以下、「膜」という。）を塗布する。なお、膜は有機金属材料膜であってもよい。
【００５６】
この後、上記加圧式ランプアニール装置を用いて加圧酸素雰囲気中で所定温度（例えば６００℃）、所定時間（例えば１分間）のＲＴＡ処理を行う。以下、詳細に説明する。
【００５７】
図１に示すゲートバルブ４９の開口部を開き、搬送ロボットによりウエハ２を処理室５５内に導入し、保持部３上にウエハ２を保持する。次いで、ゲートバルブ４９の開口部を閉じ、加圧ラインの酸素ガス供給源から酸素ガスを処理室５５内に導入する。これと共に、圧力調整ラインのバルブ３９を徐々に閉じていくことにより、処理室５５内を酸素雰囲気としながら徐々に加圧する。そして、処理室５５内が１気圧以上（好ましくは５気圧以上、より好ましくは９気圧以上）の第１の圧力に到達した時に圧力調整ラインによって処理室５５内を減圧し、処理室５５内が第１の圧力の９５％以下の圧力（好ましくは９０％以下の圧力、より好ましくは８５％以下の圧力、さらに好ましくは８０％以下の圧力）である第２の圧力に到達した時に処理室５５内を圧力調整ラインによって加圧する。そして再び処理室５５内が第１の圧力に到達した時に圧力調整ラインによって処理室５５内を減圧する。なお、処理室５５内を減圧する際に酸素ガスの導入を停止してもよいし、処理室５５内を加圧する際に酸素ガスの導入を開始することにしてもよい。
【００５８】
上記の加圧と減圧を繰り返しながら、ランプヒータ５から石英ガラス４ａ，４ｂを通してランプ光をウエハ２上の膜に照射する。これにより、膜が所定温度まで急速に加熱され、所定温度で所定時間保持される。その結果、膜中の金属と酸素が素早く反応され、膜が結晶化される。
【００５９】
次いで、ランプヒータ５を停止させることにより、膜は急速に冷却される。次いで、加圧ラインの酸素ガス供給源からの酸素の供給を停止し、大気開放ラインの開放バルブを開き、処理室５５内を大気圧に戻す。
【００６０】
上記の結晶化の過程について図２を参照しつつさらに詳細に説明する。
処理室５５内が第１の圧力（例えば１０気圧）に到達するまでに膜中の金属と酸素５１が反応する（図２（Ａ））。その際に膜中のＣａＨｂと反応したＣＯ２５２やＨ２Ｏ５３が膜中から発生する（図２（Ｂ））。次いで、処理室５５内を減圧し、処理室５５内が第２の圧力（例えば８．５気圧）に到達するまでに、膜の表面付近に残存して漂うＣＯ２５２やＨ２Ｏ５３は膜上から処理室５５の外へ排気される（図２（Ｃ））。次いで、処理室５５内を加圧し、処理室５５内が第１の圧力（例えば１０気圧）に到達するまでに膜中の金属と酸素５１が反応する（図２（Ａ））。
【００６１】
このように処理室５５内を加圧するときに膜上にフレッシュな酸素を供給し、金属と酸素５１が反応する酸化反応の妨げとなるＣＯ２５２やＨ２Ｏ５３などのデガス成分（Ｏ２以外の酸素、窒素、炭素、水素を含むガス）を、処理室５５内を減圧するときに処理室５５の外へ排気し、その後に処理室５５内を加圧して膜上にフレッシュな酸素を供給することを繰り返す。これにより、膜を酸化する時に発生する酸化反応の妨げとなるＣＯ２やＨ２Ｏなどを効果的に除去することができる。その結果、膜の酸化を促進させることができ、膜の結晶化状態の面内均一性を飛躍的に向上させることができる。また、結晶性の良い膜を作製することができる。
【００６２】
上記のように膜を酸化して結晶化した結晶化膜は、一般式ＡＢＯ３で表され、Ａは、Ａｌ、Ｙ、Ｎａ、Ｋ、Ｒｂ、Ｃｓ、Ｌａ、Ｓｒ、Ｃｒ、Ａｇ、Ｃａ、Ｐｒ、Ｎｄ、Ｂｉおよび周期表のランタン系列の元素からなる群から選択される少なくとも一つの元素を含んでなり、Ｂは、Ａｌ、Ｇａ、Ｉｎ、Ｎｂ、Ｓｎ、Ｔｉ、Ｒｕ、Ｒｈ、Ｐｄ、Ｒｅ、ＯＳｉｒＰｔ、Ｕ、ＣＯ、Ｆｅ、Ｎｉ、Ｍｎ、Ｃｒ、Ｃｕ、Ｍｇ、Ｖ、Ｎｂ、Ｔａ、ＭＯおよびＷからなる群から選択される少なくとも一つの元素を含んでなるペロブスカイト物質を含む膜、または、酸化ビスマス層と、ペロブスカイト型構造ブロックとが交互に積層された構造を有するビスマス層状構造強誘電体結晶を含む膜であり、前記ペロブスカイト型構造ブロックは、Ｌｉ、Ｎａ、Ｋ、Ｃａ、Ｓｒ、Ｂａ、Ｙ、Ｂｉ、Ｐｂおよび希土類元素から選ばれる少なくとも１つの元素Ｌと、Ｔｉ、Ｚｒ、Ｈｆ、Ｖ、Ｎｂ、Ｔａ、Ｗ、ＭＯ、Ｍｎ、Ｆｅ、ＳｉおよびＧｅから選ばれる少なくとも１つの元素Ｒと、酸素とによって構成されるとよい。
【００６３】
≪第２の結晶化方法≫
第１の結晶化方法は、処理室５５内の加圧と減圧を繰り返すことにより、膜を酸化する時に発生するＣＯ２やＨ２Ｏを効果的に除去する方法であるのに対し、第２の結晶化方法は、処理室５５内に加圧した酸素ガスを流しながら処理室５５内を排気することにより、膜を酸化する時に発生するＣＯ２やＨ２Ｏを効果的に除去する方法である。この点以外について第２の結晶化方法は第１の結晶化方法と同様である。なお、処理室５５内は一定圧力とするとよい。
【００６４】
処理室内に酸素ガスを流す量は、５リットル／ｍｉｎ以上（望ましくは１０リットル／ｍｉｎ以上）であるとよい。
【００６５】
第２の結晶化方法によれば、膜上に酸素ガスを流すことにより、膜を酸化する時に発生するＣＯ２やＨ２Ｏを効果的に除去することができる。その結果、膜の結晶化状態の面内均一性を飛躍的に向上させることができる。また、結晶性の良い膜を作製することができる。
【００６６】
≪第３の結晶化方法≫
第３の結晶化方法は、第１の結晶化方法と第２の結晶化方法を組合せたものである。つまり、処理室５５内の加圧と減圧を繰り返し、且つ処理室５５内に加圧した酸素ガスを流すことにより、膜を酸化する時に発生するＣＯ２やＨ２Ｏを効果的に除去することができる。
【００６７】
なお、本実施形態では、酸素ガスを処理室５５内に導入し、処理室５５内を加圧酸素雰囲気としているが、酸素ガスと不活性ガスの混合ガスを処理室５５内に導入し、処理室５５内を加圧した酸素ガスと不活性ガスの混合雰囲気としてもよい。その場合、酸素ガスと不活性ガスの割合は処理室内の圧力に応じて適宜選択すればよい。
【００６８】
（第２の実施形態）
≪加圧式ランプアニール装置≫
図３（Ａ）は、本発明の一態様に係る加圧式ランプアニール装置を模式的に示す断面図であり、図３（Ｂ）は、図３（Ａ）に示す処理室内のガスの流れを示す平面図であり、図３（Ｃ）は、図３（Ｂ）に示すガスの流れを模式的に示す図である。
【００６９】
図３（Ａ）に示す加圧式ランプアニール装置は、障害物５４を有するガス導入機構である点が図１に示す加圧式ランプアニール装置と異なり、その他の点は図１と同様である。
【００７０】
≪結晶化方法≫
本結晶化方法は、加圧した酸素ガスを処理室５５内に導入すると障害物５４によってウエハ２上に流れる酸素ガス５１に乱流またはカルマン渦が形成される点が第１の実施形態と異なり、その点以外については第１の実施形態と同様である。なお、本実施形態では、障害物５４を固定しているが、これに限定されることなく、処理室５５内で障害物を移動させてもよい。また、カルマン渦とは、流れのなかに障害物を置いたとき、または流体中で固体を動かしたときにその後方に交互にできる渦の列である。
【００７１】
詳細には、第１の実施形態による第１〜第３の結晶化方法それぞれにおいて、酸素ガスを処理室５５内に導入した際に障害物５４によってウエハ２上に流れる酸素ガスに乱流またはカルマン渦が形成される方法である。
【００７２】
本実施形態においても第１の実施形態と同様の効果を得ることができる。
【００７３】
また、本実施形態では、ウエハ２上に流れる酸素ガスに乱流またはカルマン渦を形成するため、膜を酸化する時に発生するＣＯ２やＨ２Ｏをより効果的に除去することができる。
【００７４】
（第３の実施形態）
≪加圧式ランプアニール装置≫
本発明の一態様に係る加圧式ランプアニール装置は、保持部を移動させる駆動機構を有する点が図１に示す加圧式ランプアニール装置と異なり、その他の点は図１と同様である。
【００７５】
≪結晶化方法≫
本結晶化方法は、前記駆動機構によって保持部とともに基板を移動させながら結晶化を行う点が第１の実施形態と異なり、その点以外については第１の実施形態と同様である。
【００７６】
詳細には、第１の実施形態による第１〜第３の結晶化方法それぞれにおいて、前記駆動機構によって保持部とともに基板上の膜を移動させながら膜の結晶化を行う方法である。この移動は、上下移動または回転運動または上下移動と回転運動の組み合せであるとよい。
【００７７】
本実施形態においても第１の実施形態と同様の効果を得ることができる。
【００７８】
また、本実施形態では、基板上の膜を機械的に移動させることにより、膜の表面付近に残存するＣＯ２やＨ２Ｏなどを膜の表面から遠ざけることができ、膜の表面付近の酸素ガスの量を増やすことができる。その結果、膜の酸化を促進させることができる。
【００７９】
なお、上述した第１〜第３の実施形態を適宜組合せて実施してもよい。
【実施例】
【００８０】
［スピンコート］
Pb30％過剰ゾルゲルPZT溶液（Pb/Zr/Ti=130/55/45）を用い、スピンコートを実施した。これにより、6インチウエハ上にPZT薄膜を作製した。１層当たりの塗布量は5ccとし、スピン条件は以下の条件を用いてPZT膜の塗布を行った。
【００８１】
＜スピン条件＞
0  〜   50 rpmまで、ランプ照射を行いながらSLOPE制御にて30秒で上昇。
50  〜  500 rpmまで、SLOPE制御にて10秒で上昇。
500 〜 2000 rpmまで、SLOPE制御にて10秒で上昇（バックリンス塗布有）。
2000 rpmにて、5秒間保持。
4500 rpmまで上昇させ、7秒間保持。
7500 rpmまで上昇させ、5秒間保持。
なお、SLOPE制御とは、回転数の上昇を段階的に行う制御をいい、回転数を階段状に上昇させる制御、回転数を連続的に上昇させる制御を含む意味である。
【００８２】
［乾燥・加圧仮焼成］
塗布毎に、アルコール成分除去を目的とした乾燥工程を実施した。200℃に加熱したホットプレート上で90秒間保持し、乾燥させた。次に、有機成分の分解除去を目的とした加圧仮焼成工程を実施した。まずロータリポンプにて10-3Paまで真空引きを実施した。その後、9.8気圧まで酸素を導入し、第１の実施形態による図１の加圧式ランプアニール装置を用いながら、450℃、150秒間、加圧・加熱処理を実施した。
【００８３】
［加圧RTA(Rapid Thermal Anneal)］
第１の実施形態による図１の加圧式ランプアニール装置を用いて、ＰＺＴ膜の酸化及び結晶化促進のため、9.8気圧、650℃、400秒の加圧RTA処理を実施した。その際、加圧式ランプアニール装置は、図４に示すように制御した。
【００８４】
上記の塗布、乾燥、加圧仮焼成、加圧RTAプロセスを5回繰り返した。
【００８５】
図４に示す制御方法について以下に詳細に説明する。
処理室５５内が9.8気圧の圧力に到達した時に、圧力調整ラインによって処理室５５内を減圧し、処理室５５内が8.8気圧の圧力に到達した時に処理室５５内を圧力調整ラインによって再加圧する。そして再び処理室５５内が9.8気圧の圧力に到達した時に、圧力調整ラインによって処理室５５内を減圧する。なお、処理室５５内を減圧する際には酸素ガスの導入を停止し、処理室５５内を加圧する際に酸素ガスの再導入を開始する。また、ランプヒータ５によって基板温度を図４に示すように制御する。
【００８６】
このようにして、全膜厚１μｍのＰＺＴ膜を作製した。この実施例のＰＺＴ膜の表面を撮影した写真を図５（Ｂ）に示す。
【００８７】
（比較例）
上記の450℃、150秒間、加圧・加熱処理及び9.8気圧、650℃、400秒の加圧RTA処理それぞれに加圧と減圧を繰り返す圧力制御を行わずに全膜厚１μｍのＰＺＴ膜を比較例として作製した。つまり、比較例では、上記の450℃、150秒間、加圧・加熱処理及び9.8気圧、650℃、400秒の加圧RTA処理それぞれの圧力を一定とし、且つ排気を停止した状態で、それぞれの処理を行った。それ以外については、上記の実施例と同様の方法でＰＺＴ膜を作製した。この比較例のＰＺＴ膜の表面を撮影した写真を図５（Ａ）に示す。
【００８８】
図５（Ａ）に示す比較例のＰＺＴ膜の表面は黒色でＰＺＴ膜の結晶化状態の面内均一性が悪いのに対し、図５（Ｂ）に示す実施例のＰＺＴ膜の表面は透明で酸化が面内で均一に進んでおり、ＰＺＴ膜の結晶化状態の面内均一性が向上していることが分かる。
【符号の説明】
【００８９】
１  チャンバー
２  シリコンウエハ（基板）
３  保持部
４ａ，４ｂ  石英ガラス
５  ランプヒータ
６  筐体
７  冷却機構
９  放射温度計
３９  圧力調整ラインのバルブ
４９  ゲートバルブ
４９ｃ  弁体
５１  酸素
５２  ＣＯ２
５３  Ｈ２Ｏ
５４  障害物
５５  処理室
【図１】
2015026692.tif 000003
【図２】
2015026692.tif 000004
【図３】
2015026692.tif 000005
【図４】
2015026692.tif 000006
【図５】
2015026692.tif 000007